(57)【要約】【課題】真偽を検証するための検証機能層が、その存在が目視では分からないように、かつ一部に設けられているＯＶＤ層に係る情報を損なわないように設けられている、偽造防止情報記録媒体とそれを製造する際に使用される転写箔の提供を目的とする。【解決手段】基材の少なくとも一部にＯＶＤ層および磁気記録層の積層部分を有している情報記録媒体であって、ＯＶＤ層は光透過性を有していると共に、その下面には外部からの刺激により可視光を発光する発光材料を含有する検証機能層が少なくとも配置されている。【選択図】図１
2007136982.tif 000002
【特許請求の範囲】
【請求項１】
基材の少なくとも一部にＯＶＤ層および磁気記録層の積層部分を有している情報記録媒体であって、ＯＶＤ層は光透過性を有していると共に、その下面には外部からの刺激により可視光を発光する発光材料を含有する検証機能層が少なくとも配置されていることを特徴とする偽造防止情報記録媒体。
【請求項２】
前記ＯＶＤ層は任意の文字、数字、絵柄等の情報パターンを表示するように配置されてなるものであることを特徴とする請求項１に記載の偽造防止情報記録媒体
【請求項３】
前記ＯＶＤ層は光透過率が５％〜８０％であることを特徴とする請求項１または２に記載の偽造防止情報記録媒体。
【請求項４】
前記ＯＶＤ層はＯＶＤ形成層とＯＶＤ効果層の複層構成であって、ＯＶＤ効果層が金属薄膜からなることを特徴とする請求項１〜項３のいずれかに記載の偽造防止情報記録媒体。
【請求項５】
前記ＯＶＤ効果層は微小な金属薄膜部が海島状に配置されてなるものであることを特徴とする請求項４に記載の偽造防止情報記録媒体。
【請求項６】
前記ＯＶＤ効果層はそれを構成する個々の微小な金属薄膜部により任意の文字、数字、絵柄等の情報パターンを表示するように配置されてなるものであることを特徴とする請求項４に記載の偽造防止情報記録媒体。
【請求項７】
前記ＯＶＤ効果層は金属粉が有機高分子樹脂中に分散されてなる金属光沢インキからなるものであることを特徴とする請求項４〜６のいずれかに記載の偽造防止情報記録媒体。
【請求項８】
前記検証機能層は任意の文字、数字、絵柄等の情報パターンを表示するように配置されてなるものであることを特徴とする請求項１〜７のいずれかに記載の偽造防止情報記録媒体。
【請求項９】
前記検証機能層は少なくとも蛍光体、燐光体、蓄光体の１種類以上を０．５〜８０％の範囲内で含有していることを特徴とする請求項１〜８のいずれかに記載の偽造防止情報記録媒体。
【請求項１０】
請求項１〜９のいずれかに記載の偽造防止情報記録媒体の製造に際して使用される転写箔であって、支持体上に、剥離層と、前記したＯＶＤ層および検証機能層、並びに磁気記録層と感熱接着剤層とが少なくとも積層されていることを特徴とする転写箔。
【発明の詳細な説明】
【技術分野】
【０００１】
本発明は、磁気記録層を一部に有すると共に、真偽の検証が容易に行えるようにした偽造防止情報記録媒体とそれを製造する際に使用される転写箔に関するものである。
【背景技術】
【０００２】
近年、偽造防止手段として、光の干渉や回折を利用して立体画像や特殊な装飾画像を表現し得るホログラムや回折格子、あるいは光学特性の異なる薄膜が重ねられていて、見る角度により色の変化（カラーシフト）を生じる多層薄膜等のＯＶＤ（Ｏｐｔｉｃａｌｌｙ
Ｖａｒｉａｂｌｅ  Ｄｅｖｉｃｅ）が利用されるようになってきている。これらのＯＶＤは高度な製造技術を要すること、また独特な視覚効果を有し、一瞥で真偽が判定できることから有効な偽造防止手段として広く使われるようになってきている。
【０００３】
一方、磁気情報記録媒体として広く知られているものとして、クレジットカードやキャッシュカード等のプラスチック製の磁気カードがある。これらの磁気カードは、改竄や偽造を防止できる機能を有していることが要求されており、例えば、偽造防止用に前述したＯＶＤをその一部に配置させたりしている。しかしながら、磁気カードは形状等が規格で決められており、限られたスペースの中で情報を記録し、用途や持ち主、有効期限等の情報も表示し、しかもカードとしての意匠性も確保しなければならないため、偽造防止策として配置するホログラム等のＯＶＤの設置スペースが制約を受けてしまう。このような制約の下でも対応できるようにと、磁気記録層部にＯＶＤ層を積層した、ＯＶＤ一体型磁気カード（例えば、特許文献１参照。）が提供されている。このような構成の磁気カードは、装飾の点でも優れた効果を発揮するものとされている。
【０００４】
しかしながら、近年ではＯＶＤを一体化させた簡単な構造だけでは偽造を確実に阻止することができないのが実態である。確かに、ＯＶＤそのものの偽造は難しいが、似たようなものを入手して磁気カードに貼付して不正に使用されるケースが多数報告されている。ＯＶＤを全く同じようにコピーすることは設備面や技術面を考えると非常に難しいが、市販のＯＶＤを流用して細工することで本物と同じように見せることは可能である。
【０００５】
このような問題に対し、確実に本物と贋物を区別できる手法として、ホログラムのホログラム形成層と金属反射層の間に紫外線発光タイプの蛍光インキからなる印刷層を設けた構成のものを使用するとした提案もされている（例えば、特許文献２参照。）。この構成に係るホログラムの使用は、紫外線を照射したときに得られる発光を検証に利用することにより、真偽の判定ができるようになっている。
【特許文献１】特開平６−１６７９２０号公報
【特許文献２】特開平７−１９９７８３号公報（第６頁）
【発明の開示】
【発明が解決しようとする課題】
【０００６】
しかしながら、金属反射層の上に蛍光インキ層を設ける上記のような構成のものは、その形成部分と周辺の部分との間に段差を生じたり、透明感が異なるため、ＯＶＤに起因する装飾画像やカラーシフト現象が一部で損なわれてしまう。また、偽造を行おうとする対象物中のＯＶＤと似た市販のＯＶＤの上に蛍光インキで印刷を施したものを使用すると、前記構成のものとほぼ同一の効果を有する模造品が比較的容易に作製されてしまうといった問題点もある。
【０００７】
以上のような従来技術の問題点を解決するためになされた本発明は、真偽を検証するた
めの検証機能層が、その存在が目視では分からないように、かつ一部に設けられているＯＶＤ層に係る装飾画像等を損なわないように設けられている偽造防止情報記録媒体とそれを製造する際に使用される転写箔の提供を目的とする。
【０００８】
以上のような課題を解決すべくなされ、請求項１に記載の発明は、基材の少なくとも一部にＯＶＤ層および磁気記録層の積層部分を有している情報記録媒体であって、ＯＶＤ層は光透過性を有していると共に、その下面には外部からの刺激により可視光を発光する発光材料を含有する検証機能層が少なくとも配置されていることを特徴とする偽造防止情報記録媒体である。
【０００９】
また、請求項２に記載の発明は、請求項１に記載の偽造防止情報記録媒体において、前記ＯＶＤ層は任意の文字、数字、絵柄等の情報パターンを表示するように配置されていることを特徴とする。
【００１０】
さらにまた、請求項３に記載の発明は、請求項１または２に記載の偽造防止情報記録媒体において、前記ＯＶＤ層の光透過率が５％〜８０％であることを特徴とする。
【００１１】
さらにまた、請求項４に記載の発明は、請求項１〜３のいずれかに記載の偽造防止情報記録媒体において、前記ＯＶＤ層はＯＶＤ形成層とＯＶＤ効果層の複層構成であって、ＯＶＤ効果層が金属薄膜からなることを特徴とする。
【００１２】
さらにまた、請求項５に記載の発明は、請求項４に記載の偽造防止情報記録媒体において、前記ＯＶＤ効果層は微小な金属薄膜部が海島状に配置されてなるものであることを特徴とする。
【００１３】
さらにまた、請求項６に記載の発明は、請求項４に記載の偽造防止情報記録媒体において、前記ＯＶＤ効果層はそれを構成する個々の微小な金属薄膜部により任意の文字、数字、絵柄等の情報パターンを表示するように配置されていることを特徴とする。
【００１４】
さらにまた、請求項７に記載の発明は、請求項４〜６のいずれかに記載の偽造防止情報記録媒体において、前記ＯＶＤ効果層は金属粉が有機高分子樹脂中に分散されてなる金属光沢インキからなるものであることを特徴とする。
【００１５】
さらにまた、請求項８に記載の発明は、請求項１〜７のいずれかに記載の偽造防止情報記録媒体において、前記検証機能層は任意の文字、数字、絵柄等の情報パターンを表示するように配置されてなるものであることを特徴とする。
【００１６】
さらにまた、請求項９に記載の発明は、請求項７に記載の偽造防止情報記録媒体において、前記検証機能層は少なくとも蛍光体、燐光体、蓄光体の１種類以上の発光体材料を０．５〜８０％の範囲内で含有していることを特徴とする。
【００１７】
さらにまた、請求項１０に記載の発明は、請求項１〜９のいずれかに記載の偽造防止情報記録媒体の製造に際して使用される転写箔であって、支持体上に前記したＯＶＤ層と検証機能層、並びに磁気記録層と感熱接着剤層とが少なくとも積層されていることを特徴とする転写箔である。
【発明の効果】
【００１８】
本発明の偽造防止情報記録媒体は以上のような構成であるので、ＯＶＤを損なうことなく、かつその存在が目視では分からないように検証機能層が付与されていて、それにより真偽を確実に検証することが可能となる。しかも、同一の検証機能を有する偽造品を製造
することは非常に困難である。そして、本発明の転写箔はこのような偽造防止情報記録媒体を容易に製造することを可能とする。
【発明を実施するための最良の形態】
【００１９】
以下、本発明の実施の形態を図面を参照にして詳細に説明する。図１は、本発明に係る偽造防止情報記録媒体の概略の断面構成を示す説明図であり、図２は、本発明の転写箔の概略の断面構成を示す転写箔の説明図である。
【００２０】
図示の偽造防止情報記録媒体は、基材１１の少なくとも一部にＯＶＤ層２および磁気記録層３の積層部分を有している情報記録媒体であって、ＯＶＤ層２は光透過性を有していると共に、その下面には外部刺激により可視光を発光する発光材料を含有する検証機能層１が少なくとも配置されている。図示のＯＶＤ層２はＯＶＤ形成層２ａとＯＶＤ効果層２ｂとの複層構成になっている。
【００２１】
検証機能層１はＯＶＤ層２に隠蔽されていて、通常の状態では目視でその存在を確認することができないが、外部刺激を受けることにより可視光を発光し、その存在を確認することにより検証が行われるようになっている。この検証機能層１は図１のように全面に渡って設けられていても良いが、任意の図形、数字、文字等の情報パターンを表示するように配置させ、その部分において情報パターンに対応する所定の情報を持たせることも可能である。
【００２２】
この検証機能層１は、有機高分子材料からなるバインダー樹脂に発光材料を溶解あるいは分散した材料により形成される。
【００２３】
発光材料は外部刺激により可視域の光を発光するものであり、具体的には紫外線・赤外線・電子線・Ｘ線・放射線等の照射や電界・化学反応等の作用による外部刺激で発光する蛍光体・燐光体・畜光体等である。これらの発光材料は、その少なくとも１種以上を検証機能層１を構成するバインダー樹脂中に適宜添加して使用される。その添加量としては０．５〜８０％の範囲が望ましい。０．５％以下の添加量では十分な発光が得られず、８０％以上の添加量になるとバインダー樹脂との結着力が弱くなる。
【００２４】
種々ある発光材料の中で、紫外線発光蛍光体は、紫外光で励起し、低いエネルギー準位に戻るときにスペクトルのピークが青、緑、赤等にある光を発光するものである。このような蛍光体は、例えば、硫化亜鉛やアルカリ土類金属の硫化物の高純度蛍光体に、発光をより強くするために微量の金属（銅、銀、マンガン、ビスマス、鉛等）を付活剤として加えた後、高温焼成して得られる。このとき、母体結晶と付活剤を適宜組み合わせることにより、色相、明るさ、色の減衰の度合いを調整できる。
【００２５】
一方、赤外線発光蛍光体は、赤外光で励起して可視光を発光する赤外可視変換蛍光体と、赤外光で励起して長波長側の光を発光するものがある。前者の赤外可視変換蛍光体は、非常に特殊な励起機構を持つ蛍光体であり、エネルギーの小さな赤外線の光子を複数個用いることによって可視光を発光するものである。これらの発光機構には２つのタイプがあり、一方は付活剤イオンにより多段階に励起するものであり、他方は増感剤からの複数回の共鳴エネルギー伝達によって励起するものである。先のタイプのものは、Ｅｒ3+やＨｏ3+を付活剤とする多くの母体結晶が励起されたときにその発光が観察されるものであり、後のタイプのものは増感剤Ｙｂ３＋が赤外線を吸収し、多段階のエネルギー伝達によって発光中心のＥｒ3+、Ｔｍ3+、Ｈｏ3+等を高い準位に励起させたときにその発光が観察されるものである。
【００２６】
また、母体結晶として硫化物（ＺｎＳ、ＣｄＳ）や酸硫化物（Ｙ2Ｏ2Ｓ）のように電子
の移動度が大きく、光導電性を持った半導体的物質は、電子線励起蛍光体として使用することが可能である。
【００２７】
一方、Ｘ線や粒子線等の放射線の照射に対して効率の高い発光が得られる蛍光体（Ｚｎ、Ｃｄ）Ｓ：Ａｇや、電気エネルギーを直接ルミネッセンスに変える電界発光蛍光体も前記した蛍光材料として使用可能である。さらに、上記の蛍光材料以外にも、ジアミノスチルベンジルスルホン酸等のスチルベン系、ジアミノジフェニル系、イミダゾール系、チアゾール系、クマリン系、ナフタールイミド系、チオフェン系等の有機系の顔料や染料を使用してもよい。
【００２８】
これらの中では、真偽を検証するための検証機の製作または入手が比較的容易なことから、紫外線あるいは赤外線の照射で発光する蛍光材料が好ましいが、低コストで入手できることを考慮すると、紫外線によって蛍光を発する発光材料がより好ましい。
【００２９】
このような発光材料を含有してなる検証機能層１はグラビア印刷法、スクリーン印刷法等の公知の印刷方法やコーティング方法によって０．１〜５０μｍ程度の厚さで形成される。
【００３０】
このような構成の検証機能層１の上に全面に渡って積層されているのがＯＶＤ層２である。このＯＶＤ層２は光の干渉や回折を利用して立体画像や特殊な装飾画像を表現し得るホログラムや回折格子、あるいは光学特性の異なる薄膜が重ねられていて、見る角度により色の変化（カラーシフト）を生じる多層薄膜のようなＯＶＤからなる層である。
【００３１】
より具体的には、光の干渉縞を微細な凹凸パターンとして平面に記録してあるレリーフ型ホログラムや体積方向に干渉縞を記録してある体積型ホログラム、或いは光学特性の異なるセラミックスや金属材料の薄膜を積層し、見る角度により色の変化（カラーシフト）を生じる光学的多層薄膜等である。これらの中では、量産性やコストを考慮すると、レリーフ型ホログラム（回折格子）や多層薄膜が好ましく用いられる。
【００３２】
レリーフ型のホログラム（回折格子）は、一般的には、光学的な撮影方式により作製された微細な回折パターンを有するレリーフ型のマスター版から作製される複製用のプレス版により量産して得られる。
【００３３】
すなわち、ＯＶＤ形成層２ａは、このようなプレス版を均一な厚さで成膜されている薄膜に押し当ててその表面にプレス版の凹凸パターンを賦型させて得られるものである。従ってＯＶＤ形成層２ａは凹凸パターンが賦型可能な、熱可塑性樹脂、熱硬化性樹脂、紫外線あるいは電子線硬化性樹脂等の構成材料で形成される。より具体的には、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋したウレタン樹脂や、メラミン系樹脂、フェノール系樹脂等の熱硬化樹脂、あるいはエポキシ（メタ）アクリル、ウレタン（メタ）アクリレート等の紫外線あるいは電子線硬化樹脂やこれらを複合したものから形成される。凹凸パターンの賦型が可能であれば上記以外の材料を使用することも可能である。
【００３４】
これらのＯＶＤにの形成に当たっては、立体的画像を再現する３Ｄホログラムや、回折格子を微小なドットで表現して高い輝感を与えるグレーティングイメージ等の製造に係る技術が用いられる。最近では回折格子の微小なドットを星型等の特定形状で形成する手法や、マイクロ文字と言われる肉眼では見えない細かな文字で描画する手法や、見る角度でまったく違う複数の画像を表現するチェンジングと呼ばれる手法、回折格子を光回折効率の高いブレーズド格子と呼ばれる鋸刃状のもので形成する手法等が開発されているが、こ
れらの手法も適宜利用可能である。
【００３５】
一方、前記した構成のＯＶＤ形成層２ａの下面に設けられているＯＶＤ効果層２ｂは、例えば、レリーフ面を有するＯＶＤ形成層２ａを構成する高分子材料と屈折率の異なる材料から形成される層で、ＯＶＤ画像の回折効率等を高めるために設ける層である。
【００３６】
本発明の偽造防止記録媒体においては、その真偽を検証する時に特定の外部刺激を与え、その発光状況を検証して真偽の判定を行うようにした媒体であるため、ＯＶＤ層２は光の透過性を有した材料あるいは部分的には光を透過する構成にて設ける必要がある。
【００３７】
従ってＯＶＤ効果層２ｂの構成材料としては、前述したＯＶＤ形成層２ａとは屈折率が異なり、かつ透明なＴｉＯ2、Ｓｉ2Ｏ3、ＳｉＯ、Ｆｅ2Ｏ3、ＺｎＳ等の高屈折率材料や、これらの材料より一段と高い反射効果が得られるＡｌ、Ｓｎ、Ｃｒ、Ｎｉ、Ｃｕ、Ａｕ等の金属材料が挙げられる。
【００３８】
このＯＶＤ効果層２ｂは、これらの材料を用い、真空蒸着法、スパッタリング等の公知の薄膜形成技術にて、その膜厚が５０〜１００００Å程度となるようにして一面に設けられていても良いが、絵柄、数字、文字等の所定情報を内在する情報パターン状に形成することも可能である。これにより、意匠性が向上すると共に、加工を複雑にし、より高い偽造防止効果を発揮させることができる。
【００３９】
情報パターン状のＯＶＤ効果層２ｂの形成方法としては、（１）ＯＶＤ形成層に溶解性の樹脂をパターン状に形成し、さらにその上に金属薄膜を覆うように設けた後、溶解性樹脂とその部分の金属薄膜層を洗浄して除去する手法、（２）金属薄膜層に耐酸性あるいは耐アルカリ性樹脂を用いて情報パターン状の耐エッチング膜を設けた後、金属薄膜層の一部を酸やアルカリでエッチングする方法、（３）光を露光することによって溶解するあるいは溶解し難くなる樹脂材料からなる薄膜を塗布後、この薄膜に対して所望のマスク越しに硬化用の光を露光した後、不要部分を洗浄あるいはエッチングで除去する手法、さらには（４）微粒化したＯＶＤ形成層材料を各種印刷技術によりパターン状に印刷する手法等が挙げられる。以上は一例であり、これらに限定されるものではなく、部分的に金属薄膜層を形成するその他の方法であれば適宜利用可能である。
【００４０】
このＯＶＤ効果層２ｂとして金属薄膜を用いることは、光の反射光効果および検証機能層１を隠蔽する機能を付与する点において優れている。しかしながら、金属薄膜は光を透過しにくいため、その形成に当たっては、（１）光を透過する程度の厚さの薄膜を設けるか、（２）微細な金属薄膜部分を海島状に配列させてなるＯＶＤ効果層とし、部分的に光を透過させる等の配慮が必要である。ＯＶＤ効果層２ｂの光の透過程度としては、検証機能層１の発光の度合いによっても異なるが、好ましくは５％以上の光を透過することが望まれる。一方、検証機能層１を隠蔽するためには透過率が８０％以下であることが好ましい。
【００４１】
上記した、微細な金属薄膜部分を海島状に配列してなる金属薄膜層（ＯＶＤ効果層）を設ける方法としては、真空蒸着法以外に、（１）一様に形成された金属薄膜を部分的に除去し、金属薄膜の微小部分を海島状に残す手法や、（２）金属微粒子を有機高分子樹脂に分散した金属光沢インキからなる海島状のパターンを印刷して設ける手法等が挙げられる。これらの手法はデザインや濃淡（光透過性）を変化させて意匠性を向上させることも可能であるため、本発明においては好適な手法といえる。さらには、微小な薄膜部分の一つ一つを肉眼では確認しにくく、拡大鏡等では確認できるようにし、それぞれに検証機能を付与することも可能である。また、金属光沢感を増進させるため、透過光が散乱しないように黒色染料や顔料を加えた黒色層をＯＶＤ効果層の下面に設けることも可能である。
【００４２】
一方、上記したカラーシフト効果を有する多層薄膜をＯＶＤ形成層として採用する場合には、前述したように、異なる光学特性を有する多数の薄膜層からなり、金属薄膜、セラミックス薄膜またはそれらを適宜に積層してなる複合多層薄膜が適用される。例えば、屈折率の異なる薄膜を積層する場合、高屈折率の薄膜と低屈折率の薄膜を組み合わせても良く、また特定の組み合わせを交互に積層するようにしてもよい。これらの組合せは、用いられる材料の屈折率、反射率、透過率等の光学特性や、要求される耐候性、層間密着性等を配慮して決定される。
【００４３】
薄膜層の形成手段としては、膜厚、成膜速度、積層数、あるいは光学膜厚（＝ｎ・ｄ、ｎ：屈折率、ｄ：膜厚）等の制御が可能な、通常の真空蒸着法やスパッタリング法が好ましいが、公知の手段であれば他の薄膜形成手段も適宜使用可能である。多層薄膜方式においても先のホログラムや回折格子の例で述べたのと同様に、一部分を任意の絵柄、図形、文字、数字等の情報パターン状に形成することにより、形成されたパターンに起因する情報を付与させることや、海島構造で設けることや、その微細な各薄膜部分自体の形状を特定な微小情報パターンとすることも可能である。
【００４４】
一方、検証機能層１の下層に設けられている磁気記録層３は、例えば、公知の磁気塗料を用いて印刷もしくは塗布方法により設けられるものである。磁気塗料の例としては、磁性体であるγ−Ｆｅ2Ｏ3、Ｃｏ含有Ｆｅ2Ｏ3、Ｆｅ3Ｏ4、バリウムフエライト、ストロンチウムフエライト、Ｃｏ・Ｎｉ・Ｆｅ・Ｃｒもしくはその合金、希土類Ｃｏ磁性体等をブチラール樹脂、塩化ビニル／酢酸ビニル共重合体、ウレタン樹脂等の高分子樹脂に分散・混練したものが挙げられる。また、必要に応じて界面活性剤、シランカップリング剤、可塑剤、ワックス、シリコーンオイル、カーボン等の化学物質や顔料を併せて添加することも可能である。
【００４５】
このような磁気塗料により形成されたもの以外にも、高密度記録の可能な点で近年注目されている蒸着、特に斜方蒸着によって形成された金属薄膜型の磁気記録層も使用可能である。その具体例としては、ニッケルやコバルトもしくはその合金の斜方蒸着膜からなる磁気記録層が挙げられる。
【００４６】
次に本発明の偽造防止記録媒体を容易に製造可能とする本発明の転写箔に関して説明する。図２に示すように、本発明の転写箔は、支持体２８の一方の面側に、剥離層２４、ＯＶＤ層２０、検証機能層２１、磁気記録層２３、接着層２５が順次積層されてなるものである。
【００４７】
このような構成の転写箔を用いれば、ホットスタンプ転写機や熱ロール転写機を用いて、偽造防止情報記録体中に真偽の検証部分と磁気記録部分を同時に形成することができるようになる。すなわち偽造防止記録媒体を構成する基材の一部に転写箔の接着層の部分を当接させ、熱および圧で埋設、接着させた後、転写箔の支持体を剥して形成することができる。剥離層２４は支持体２８から剥がれる層であると共に、その後ＯＶＤ層２０を保護するための層である。また、接着層２５は偽造防止記録媒体を構成する基材に熱および圧力で接着する機能を有している。これらの支持体２８、剥離層２４、接着層２５は公知の転写箔の各層を構成する材料と同等のもので構成される。またそれらを使用した各層の形成方法も従来から汎用的に用いられている方法が適宜採用可能である。
【００４８】
以上、本発明に係る偽造防止記録媒体と転写箔を説明してきたが、意匠性を向上すべく各層を着色したり、表面に印刷を施すようにしてもよい。また、各層間の接着性を考慮し、各層間に接着アンカー層を設けておいてもよい。さらには、金属光沢感を増進させるため、透過光が散乱しないように検証機能層の下面に位置する層に黒色染料や顔料を加えて
おいてもよい。
【００４９】
以下、本発明を具体的な実施例を挙げて詳細に説明する。
【実施例１】
【００５０】
厚さが２５μｍの透明ポリエチレンテレフタレート（ＰＥＴ）フィルムからなる支持体２８上に以下の組成の剥離層形成用材料により剥離層２４を、ＯＶＤ効果層形成用材料によりＯＶＤ効果層２０ａのそれぞれの層の厚さが１μｍのとなるようにグラビア法により塗布、形成した。次いで、ロールエンボス法によりＯＶＤレリーフパターンをＯＶＤ効果層２０ａ面に賦型した後、真空蒸着法により膜厚が０．０５μｍのＳｎからなる薄膜層（ＯＶＤ効果層２０ｂ）を海島状に設けた。その後、紫外線を照射すると可視光線を発光する紫外蛍光材料を添加してなるインキを使用して「ＯＫ」の文字を３μｍの厚さでグラビア印刷し、検証機能層２１とした。次に、この検証機能層２１を覆うように以下の組成からなる磁気記録材料と接着剤により磁気記録層２３および接着層２４を１０μｍおよび２μｍの厚さでそれぞれ設け、本発明の転写箔を作製した（図２参照）。
〔剥離層形成用材料〕
アクリル樹脂                  １５重量部
ポリエチレンＷＡＸ              ０．２重量部
ＭＥＫ（メチルエチルケトン）  ５４．８重量部
トルエン                      ３０重量部
〔ＯＶＤ形成層形成用材料〕
ウレタン樹脂                  ２５重量部
ＭＥＫ                        ５０重量部
トルエン                      ２５重量部
〔検証機能層形成用材料〕
ポリエステル樹脂              ２０重量部
紫外線発光型蛍光顔料            １重量部
ＭＥＫ                        ５９重量部
トルエン                      ２０重量部
〔磁気記録材料〕
γ−Ｆｅ2Ｏ                      ３０重量部
塩酢ビ共重合体                      ３重量部
ポリウレタンエラストマー          ２０重量部
トルエン                          １５重量部
ＭＥＫ                            １５重量部
〔接着剤〕
塩化ビニル・酢酸ビニル共重合体    １５重量部
アクリル樹脂                        ５重量部
酢酸エチル                        ５０重量部
酢酸ブチル                        ３０重量部
【実施例２】
【００５１】
膜厚が０．０５μｍのアルミニウムからなる蒸着薄膜でＯＶＤ効果層を形成した以外は実施例１と同様の材料・手法を用い、比較のための実施例２に係る転写箔を作製した。
【実施例３】
【００５２】
厚さが２５μｍの透明ＰＥＴフィルムからなる支持体上に上記した組成の剥離層構成用材料を用いて剥離層を１μｍの厚さで設けた後、上記した組成の検証機能層形成用材料を用いて「ＯＫ」の文字を３μｍの厚みでグラビア印刷し、検証機能層とした。次に上記した組成のＯＶＤ効果層形成用材料によりＯＶＤ効果層を１μｍの厚さで塗布、形成し、次い
で、その上面にロールエンボス法によりＯＶＤレリーフパターンを賦型した後、真空蒸着法を用いて厚さが０．０５μｍのアルミニウムからなる薄膜層（ＯＶＤ効果層）をその上に設けた。そして、最後に磁気記録層および接着層を１０μｍおよび２μｍの厚さでそれぞれ設け、比較のための実施例３に係る転写箔を作製した。尚、使用した材料・手法は実施例１と同じであった。
【００５３】
以上のようにして得られた実施例１〜３に係る転写箔のそれぞれを、厚さが０．８ｍｍの塩化ビニル製カードに熱ロールを用いて圧着・接着させた後、転写箔の支持体であるＰＥＴフィルムを剥がし、本発明の偽造防止情報記録媒体と、比較のための実施例２、３に係る情報記録媒体を作製した。
【００５４】
これらの各情報記録媒体に紫外線を照射し、その発光状況を確認した。その結果と可視光線下での目視による外観の確認状況を表１に示した。
【００５５】
【表１】
2007136982.tif 000003
表からの明らかなように、実施例２の情報記録媒体においてはＯＶＤ効果層に光が遮蔽され発光が観察されず、実施例３の情報記録媒体においては検証機能層が目立ち、目視でもその存在が確認できてしまい、かつその部分のＯＶＤの画像を損なう構成となっていた。一方、実施例１に係る偽造防止情報記録媒体は検証機能層の有無が可視光下（目視）では判らず、紫外線照射により真偽の検証が可能な媒体であった。この実験により実施例２および３の手法で情報記録媒体が偽造されたとしても、その外観あるいは検証状況から、容易に偽造品と判断できることが分かった。
【図面の簡単な説明】
【００５６】
【図１】本発明の偽造防止情報記録媒体の概略の断面構成を示す説明図である。
【図２】本発明の転写箔の概略の断面構成を示す説明図である。
【符号の説明】
【００５７】
１１・・・基材
１、２１・・・検証機能層
２、２０・・・ＯＶＤ層
２ａ、２０ａ・・・ＯＶＤ形成層
２ｂ、２０ｂ・・・ＯＶＤ効果層
２８・・・支持体
３、２３・・・磁気記録層
４、２４・・・剥離層
５、２５・・・接着層
【図１】
2007136982.tif 000004
【図２】
2007136982.tif 000005